(57)【要約】  【課題】微細な加工を容易にできる光学デバイス製造用のプレス型の製造方法を提供する。  【解決手段】ガラス状カーボンおよび気相成長炭素繊維の複合材である型材に集束イオンビームを照射する。プレス型の表面のプレス面を滑らかに加工成形でき、プレス面の平滑度を向上できる。プレス成形時の耐衝撃性に優れたプレス型の微細な加工が容易にできる。マイクロレンズなどのミクロンサイズの光学デバイスの型材に適している。精度の高いプレス型を製造でき、精度の高いマイクロレンズなどの光学デバイスを得ることができる。  【選択図】図１
2005238770.tif 000002
【特許請求の範囲】
【請求項１】
被成形物を成形する成形型の製造方法であって、
少なくともガラス状カーボンおよびカーボンナノファイバを有する型材料の表面を、集束イオンビームにて加工して前記成形型を製造する
ことを特徴とした成形型の製造方法。
【請求項２】
型材料の表面に対して略垂直に集束イオンビームを照射する
ことを特徴とした請求項１記載の成形型の製造方法。
【請求項３】
型材料の深く加工する部分から所定の深さ毎に段階的に集束イオンビームを照射する
ことを特徴とした請求項１または２記載の成形型の製造方法。
【請求項４】
集束イオンビームの照射位置からこの集束イオンビームが照射される型材料の表面までの距離の相違に対応させて、この集束イオンビームの照射強度を変化させる
ことを特徴とした請求項１ないし３いずれか記載の成形型の製造方法。
【請求項５】
予め作成した型材料の加工データに基づいて、集束イオンビームの照射強度を変化させる
ことを特徴とした請求項４記載の成形型の製造方法。
【請求項６】
集束イオンビームにて型材料を加工した結果に基づいて、この型材料を加工する際の前記集束イオンビームの照射強度を変化させる
ことを特徴とした請求項４記載の成形型の製造方法。
【請求項７】
集束イオンビームの照射強度を測定しながら、この集束イオンビームの照射強度を変化させる
ことを特徴とした請求項４記載の成形型の製造方法。
【請求項８】
カーボンナノファイバは、気相成長炭素繊維である
ことを特徴とした請求項１ないし７いずれか記載の成形型の製造方法。
【請求項９】
カーボンナノファイバは、カップスタック型炭素繊維である
ことを特徴とした請求項１ないし７いずれか記載の成形型の製造方法。
【発明の詳細な説明】
【技術分野】
【０００１】
本発明は、被成形物を成形する成形型の製造方法に関する。
【背景技術】
【０００２】
従来、この種の成形型としては、ガラス状カーボンで形成された構成が知られている(例えば、特許文献１参照。)。
【特許文献１】特開２００３−１６５７２９号公報（第３−６頁）
【発明の開示】
【発明が解決しようとする課題】
【０００３】
ところが、この成形型は、ガラス状カーボンにて形成されているため、プレス成形時の耐衝撃性が優れていない。
【０００４】
また、この種の成形型の型面は、研磨によって形成している。ところが、研磨加工の精度には限界があり、微細な形状への研磨ができないから、カメラレンズなどの比較的大きな成形品が対象となる。このため、例えば、液晶パネルに資料されるマイクロレンズなどに対応した微細な型面を研磨によって成形することは容易ではないという問題を有している。
【０００５】
本発明は、このような点に鑑みなされたもので、微細な加工を容易にできる成形型の製造方法を提供することを目的とする。
【課題を解決するための手段】
【０００６】
請求項１記載の成形型の製造方法は、被成形物を成形する成形型の製造方法であって、少なくともガラス状カーボンおよびカーボンナノファイバを有する型材料の表面を、集束イオンビームにて加工して前記成形型を製造するものである。
【０００７】
そして、少なくともガラス状カーボンおよびカーボンナノファイバを有する型材料の表面を、集束イオンビームにて加工して成形型を製造することにより、この成形型の表面を滑らかに成形できるので、この成形型の微細な加工が容易になる。
【０００８】
請求項２記載の成形型の製造方法は、請求項１記載の成形型の製造方法において、型材料の表面に対して略垂直に集束イオンビームを照射するものである。
【０００９】
そして、型材料の少なくとも表面を加工する際に、この型材料の表面に対して略垂直に集束イオンビームを照射して成形型を製造することにより、この型材料から製造される成形型の表面をより滑らかに成形できるから、この成形型の微細な加工がより容易になる。
【００１０】
請求項３記載の成形型の製造方法は、請求項１または２記載の成形型の製造方法において、型材料の深く加工する部分から所定の深さ毎に段階的に集束イオンビームを照射するものである。
【００１１】
そして、型材料の表面を加工する際に、この型材料の深く加工する部分から所定の深さ毎に段階的に集束イオンビームを照射して成形型を製造することにより、この型材料を加工する際の深さが異なる場合であっても、この型材料から製造される成形型の表面を滑らかに成形できるので、この成形型の微細な加工がより容易になる。
【００１２】
請求項４記載の成形型の製造方法は、請求項１ないし３いずれか記載の成形型の製造方法において、集束イオンビームの照射位置からこの集束イオンビームが照射される型材料の表面までの距離の相違に対応させて、この集束イオンビームの照射強度を変化させるものである。
【００１３】
そして、型材料の少なくとも表面を加工する際に、集束イオンビームの照射位置からこの集束イオンビームが照射される型材料の表面までの距離の相違に対応させて、この集束イオンビームの照射強度を変化させることにより、この集束イオンビームの照射位置から、この集束イオンビームが照射される型材料の表面までの距離が相違する場合であっても、この型材料の表面を均一に加工できるので、この型材料から製造される成形型の表面を滑らかに成形できるため、この成形型の微細な加工がより容易になる。
【００１４】
請求項５記載の成形型の製造方法は、請求項４記載の成形型の製造方法において、予め作成した型材料の加工データに基づいて、集束イオンビームの照射強度を変化させるものである。
【００１５】
そして、予め作成した型材料の加工データに基づいて、集束イオンビームの照射強度を変化させることにより、この集束イオンビームの照射位置から、この集束イオンビームが照射される型材料の表面までの距離が相違することによる、この型材料の加工程度の相違を防止できる。したがって、この型材料から製造される成形型の表面をより容易に滑らかに成形できるため、この成形型の微細な加工がより容易になる。
【００１６】
請求項６記載の成形型の製造方法は、請求項４記載の成形型の製造方法において、集束イオンビームにて型材料を加工した結果に基づいて、この型材料を加工する際の前記集束イオンビームの照射強度を変化させるものである。
【００１７】
そして、集束イオンビームにて型材料を加工した結果に基づいて、この型材料を加工する際の集束イオンビームの照射強度を変化させることにより、この集束イオンビームの照射位置から、この集束イオンビームが照射される型材料の表面までの距離が相違することによる、この型材料の加工程度の相違を防止できる。したがって、この型材料から製造される成形型の表面をより容易に滑らかに成形できるため、この成形型の微細な加工がより容易になる。
【００１８】
請求項７記載の成形型の製造方法は、請求項４記載の成形型の製造方法において、集束イオンビームの照射強度を測定しながら、この集束イオンビームの照射強度を変化させるものである。
【００１９】
そして、集束イオンビームの照射強度を測定しながら、この集束イオンビームの照射強度を変化させることにより、この集束イオンビームの照射位置から、この集束イオンビームが照射される型材料の表面までの距離が相違することによる、この型材料の加工程度の相違を防止できる。したがって、この型材料から製造される成形型の表面をより容易に滑らかに成形できるため、この成形型の微細な加工がより容易になる。
【００２０】
請求項８記載の成形型の製造方法は、請求項１ないし７いずれか記載の成形型の製造方法において、カーボンナノファイバは、気相成長炭素繊維であるものである。
【００２１】
そして、少なくともガラス状カーボンおよび気相成長炭素繊維を有する型材料の表面とすることにより、この型材料の表面がより硬質になる。
【００２２】
請求項９記載の成形型の製造方法は、請求項１ないし７いずれか記載の成形型の製造方法において、カーボンナノファイバは、カップスタック型炭素繊維であるものである。
【００２３】
そして、少なくともガラス状カーボンおよびカップスタック型炭素繊維を有する型材料の表面とすることにより、この型材料の表面がより硬質になる。
【発明の効果】
【００２４】
請求項１記載の成形型の製造方法によれば、少なくともガラス状カーボンおよびカーボンナノファイバを有する型材料の表面を、集束イオンビームにて加工して成形型を製造することにより、この成形型の表面を滑らかに成形できるので、この成形型の微細な加工を容易にできる。
【００２５】
請求項２記載の成形型の製造方法によれば、請求項１記載の成形型の製造方法の効果に加え、型材料を加工する際に、この型材料の表面に対して略垂直に集束イオンビームを照射することにより、この型材料から製造される成形型の表面をより滑らかに成形できるから、この成形型の微細な加工をより容易にできる。
【００２６】
請求項３記載の成形型の製造方法によれば、請求項１または２記載の成形型の製造方法の効果に加え、型材料の深く加工する部分から所定の深さ毎に段階的に集束イオンビームを照射して成形型を製造することにより、この成形型の表面を滑らかに成形できるので、この成形型の微細な加工をより容易にできる。
【００２７】
請求項４記載の成形型の製造方法によれば、請求項１ないし３いずれか記載の成形型の製造方法の効果に加え、型材料を加工する際に、集束イオンビームの照射位置からこの集束イオンビームが照射される型材料の表面までの距離の相違に対応させて、この集束イオンビームの照射強度を変化させることにより、この型材料の表面を均一に加工できるので、この型材料から製造される成形型の表面を滑らかに成形でき、この成形型の微細な加工をより容易にできる。
【００２８】
請求項５記載の成形型の製造方法によれば、請求項４記載の成形型の製造方法の効果に加え、予め作成した型材料の加工データに基づいて、集束イオンビームの照射強度を変化させることにより、この集束イオンビームの照射位置から、この集束イオンビームが照射される型材料の表面までの距離が相違することによる、この型材料の加工程度の相違を防止できるので、この型材料から製造される成形型の表面をより容易に滑らかに成形でき、この成形型の微細な加工をより容易にできる。
【００２９】
請求項６記載の成形型の製造方法によれば、請求項４記載の成形型の製造方法の効果に加え、集束イオンビームにて型材料を加工した結果に基づいて、この型材料を加工する際の集束イオンビームの照射強度を変化させることにより、この集束イオンビームの照射位置から、この集束イオンビームが照射される型材料の表面までの距離が相違することによる、この型材料の加工程度の相違を防止できるので、この型材料から製造される成形型の表面をより容易に滑らかに成形でき、この成形型の微細な加工をより容易にできる。
【００３０】
請求項７記載の成形型の製造方法によれば、請求項４記載の成形型の製造方法の効果に加え、集束イオンビームの照射強度を測定しながら、この集束イオンビームの照射強度を変化させることにより、この集束イオンビームの照射位置から、この集束イオンビームが照射される型材料の表面までの距離が相違することによる、この型材料の加工程度の相違を防止できるので、この型材料から製造される成形型の表面をより容易に滑らかに成形でき、この成形型の微細な加工をより容易にできる。
【００３１】
請求項８記載の成形型の製造方法によれば、請求項１ないし７いずれか記載の成形型の製造方法の効果に加え、少なくともガラス状カーボンおよび気相成長炭素繊維を有する型材料の表面とすることにより、この型材料の表面をより硬質にできる。
【００３２】
請求項９記載の成形型の製造方法によれば、請求項１ないし７いずれか記載の成形型の製造方法の効果に加え、少なくともガラス状カーボンおよびカップスタック型炭素繊維を有する型材料の表面とすることにより、この型材料の表面をより硬質にできる。
【発明を実施するための最良の形態】
【００３３】
以下、本発明の成形型の一実施の形態を図１ないし図７を参照して説明する。
【００３４】
図１ないし図７において、１は成形型としての光学デバイス製造用のプレス型１であり、このプレス型１は、ガラスを含む材料、具体的にはガラス材料を融解して、被成形物としての光学素子である、例えばマイクロレンズやマイクロチャネルなどの光学デバイスを高温プレス成形にて製造する成形型である。このとき、このプレス型１は、一辺が約７μｍ程度のマイクロレンズを製造する。
【００３５】
なお、このプレス型１では、軟化状態にしたガラス材料による高温プレス成形で光学デバイスをも製造できる。さらに、このプレス型１は、ガラス状カーボン(Glassy Carbon:GC)と、少なくともカーボンナノファイバ(Carbon Nano Fibers:CNF)である気相成長炭素繊維(Vapor Grown Carbon Fibers:VGCF)を含有した複合材である型材料としての型材２にて成形されている。すなわち、このプレス型１には、気相成長炭素繊維がコンポジット材として含有されている。
【００３６】
ここで、このガラス状カーボンは、結晶学的にはアモルファス、すなわち非晶質な構造を示す炭素の１つである。すなわち、このガラス状カーボンは、熱硬化性樹脂の焼成炭化によって得られる無定形で均質緻密な組織を有する高強度の炭素質材料である。一方、気相成長炭素繊維は、気相法によって成長させて合成された高結晶性のカーボンナノファイバである。すなわち、この気相成長炭素繊維は、鉄(Ｆｅ)、コバルト(Ｃｏ)、ニッケル(Ｎｉ)などの金属の微粒子を触媒として、炭化水素ガスを熱分解して得られるもので、例えば１０ｎｍ前後の鉄微粒子を触媒として、ベンゼン蒸気や、メタンガスを１１００℃付近の温度で熱分解して得られ、網面が繊維軸に対して平行に配向して年輪状を呈し、極めて高い引張り強さおよび引張り弾性率を有している。
【００３７】
したがって、これらガラス状カーボンおよび気相成長炭素繊維の複合材である型材２から製造されたプレス型１は、強度、硬度などの材質特性に優れており、ガラス状カーボン特有の緻密で表面が平滑な性質を有している。すなわち、このプレス型１は、高強度および高硬度の材質特性によって、プレスの衝撃によるチッピングや割れの発生を抑制し、また型表面への傷も付きにくくなる一方、緻密で表面平滑な材質性状から、溶融ガラスとの濡れ性が低く、反応性もほとんどなく、冷却固化したガラスとの離型性に優れた性能を発揮する。
【００３８】
次に、上記一実施の形態の成形型の製造方法を説明する。
【００３９】
まず、図１および図２に示すように、予め作成したＣＡＤ(Computer Aided Design)データ11に基づいて、このＣＡＤデータ11を水平に均等な間隔で４０分割にスライスしたＢＭＰ(bit map)データ12を作成する。このとき、このＣＡＤデータ11には、上面視矩形状であり断面凹弧状の複数、例えば１２個の凹部３が設けられている。これら凹部３は、縦方向および横方向それぞれに沿ってマトリクス状に形成されており、マイクロレンズに対応した形状に設けられている。
【００４０】
次いで、４０分割した１番先端側のＢＭＰデータ12に基づいて、型材２の表面に集束イオンビーム(Focused Ion Beam:FIB)Ｂを照射する。ここで、この集束イオンビームＢは、型材２の表面に対して直角に近い照射角度、例えばこの型材２の表面に対して垂直な位置から±５゜の範囲で照射される。このとき、図３および図４に示すように、この型材２の表面に形成される凹部３のうちマイクロレンズの頂点部分、すなわち、型材２の最も深く加工しなければならない部分である略点状の領域４に対して略垂直に集束イオンビームＢを略点状に照射して、この型材２を加工する(ステップ１)。
【００４１】
言い換えると、この集束イオンビームＢは、型材２の最も深く加工すべき領域４に対して均一に照射されて、この最も深く加工すべき領域４を所定の深さにスパッタ加工する。このとき、この集束イオンビームＢの照射位置が固定されているとともに、この集束イオンビームＢの照射強度、すなわちパワーも固定されている。
【００４２】
この後、図５ないし図１２に示すように、４０分割したＢＭＰデータ12のうち、先端側の２枚目から４０枚目のＢＭＰデータ12に基づいて、ステップ１で加工した部分を中心として、集束イオンビームＢの照射によって加工すべき範囲である領域４を円形状に徐々に広げながら、型材２の表面に対して集束イオンビームＢを操作して略垂直に照射して、この型材２を加工する(ステップ２からステップ４０)。
【００４３】
すなわち、型材２の加工すべき領域４の面積が小さい方から大きい方へと段階的に集束イオンビームＢを照射させる。このとき、各ステップでの集束イオンビームＢによる加工に際しては、これら各ステップ以前の全ステップにて加工した領域４に対しても集束イオンビームＢを照射させるため、数回に亘って集束イオンビームＢが照射された領域４が徐々に深くスパッタ加工される。
【００４４】
言い換えると、型材２の加工すべき領域４を所定量の深さ、例えば０．２μｍ毎に分けて、これら領域４の最も深く加工すべき領域４から順番に段階的に集束イオンビームＢを複数回に亘って照射してスキャンする。このとき、この集束イオンビームＢの一回の照射によって型材２の表面が所定の深さにスパッタ加工される。したがって、型材２の最も深く加工される領域４の深さが５μｍの場合には、この最も深く加工される領域４には、集束イオンビームＢが計２５回照射されてスキャンされる。
【００４５】
このとき、この集束イオンビームＢを複数回に亘って照射する際に、この集束イオンビームＢにて前回加工した領域４の周縁部５に再度集束イオンビームＢが照射されてスパッタされるので、この前回加工した領域４の周縁部５の角が丸められてなだらかになる。したがって、型材２を深く加工する部分から段階的に複数回に亘って集束イオンビームＢを照射してスキャンすることにより、この集束イオンビームＢのスキャン毎に形成される型材２の加工面の周縁部５が滑らかになり、この型材２の最終的な加工面がより滑らかになる。
【００４６】
さらに、図９および図１０に示すように、集束イオンビームＢを照射すべき領域４を円形状に広げていった結果、この領域４に隣設した領域４から所定距離間隙を介した部分まで加工した場合には、この隣設した領域４に対して加工領域の周縁部５が直線状となるように加工していく。このとき、この領域４の直線状に加工した周縁部５は、集束イオンビームＢを照射する領域４を円形状に徐々に拡張した状態に対応する円弧状に加工される。
【００４７】
この後、集束イオンビームＢを照射すべき領域４をさらに広げていくと、図１１および図１２に示すように、この領域４に隣設するそれぞれの領域４に対して平行な矩形状に集束イオンビームＢを照射してスキャンすることとなる。この結果、ステップ４０まで集束イオンビーム加工を施すことにより、ＣＡＤデータ11に対応したマイクロレンズ用の型面形状である凹部３がマトリクス状に形成されたプレス型１が作製されて製造される。
【００４８】
上述したように、上記一実施の形態によれば、ガラス状カーボンおよび気相成長炭素繊維の複合材である型材２からプレス型１を製造することにより、このプレス型１を高強度および高硬度にできるが、このプレス型１を研磨やレーザなどで加工した場合には、このプレス型１の加工面の精度に限界があり、微細な形状への研磨ができず、このプレス型１の表面の微細な加工が容易ではないから、カメラレンズなどの比較的大きな被成形物が対象となる。このため、例えば液晶パネルに使用されるマイクロレンズなどに対応した微細な型面であるプレス面を成形することが容易ではない。
【００４９】
そこで、マイクロレンズなどの比較的小さな被成形物のプレス型１を製造する場合には、微細なスパッタ加工が可能な集束イオンビームＢを型材２の表面に照射して、この型材２を加工する。この結果、このプレス型１の表面の加工面であるプレス面を滑らかに加工成形でき、このプレス面の平滑度を向上できる。したがって、プレス成形時の耐衝撃性に優れたプレス型１の微細な加工が容易にできるから、マイクロレンズなどのミクロンサイズの光学デバイスの型材２に適している。よって、精度の高いプレス型１を製造できるから、精度の高いマイクロレンズなどの光学デバイスを得ることができる。
【００５０】
このとき、型材２の表面に対してある程度の照射角度で集束イオンビームＢを照射する場合よりも、この型材２の表面に対して略垂直、具体的には型材２の表面に対して垂直な位置から±５゜の範囲内で集束イオンビームＢを照射させることにより、型材２の表面をより滑らかに加工成形でき、この型材２の表面に形成されたプレス面の平滑度をより向上できるから、この型材２から製造されるプレス型１の微細な加工をより容易にできる。
【００５１】
さらに、型材２の表面に形成される凹部３のうちマイクロレンズの頂点部分、すなわち型材２の最も深く加工しなければならない領域４から段階的に集束イオンビームＢを照射して、この型材２の表面にプレス面となる凹部３を形成する。この結果、この型材２の加工すべき領域４の面積が小さい部分から大きい部分へと段階的に集束イオンビームＢを照射してスキャンして加工することにより、各段階での加工面の周縁部５の角がスパッタ加工されて丸められなだらかになるので、型材２の加工面をより滑らかにできる。
【００５２】
よって、この型材２を加工する深さが場所によって異なる凹弧状の凹部３であっても、この型材２から製造されるプレス型１それぞれの凹部３の内周面を滑らかに成形できるので、このプレス型１の微細な加工をより容易にできる。これに対し、型材２の加工すべき領域４の面積が大きい部分から小さい部分へと段階的に集束イオンビームＢを照射して、この型材２の表面を加工した場合には、各段階での加工面の周縁部が段状のまま残ってしまうから、この型材２の表面を滑らかに加工できない。
【００５３】
なお、上記一実施の形態では、照射位置および照射強度のそれぞれが固定された集束イオンビームＢで型材２の表面を加工したが、この型材２を加工する際に、集束イオンビームＢの照射位置からこの集束イオンビームＢが照射される型材２の表面までの距離の相違に対応させて、この集束イオンビームＢの照射強度を変化させることもできる。
【００５４】
具体的な構成としては、予め作成した型材２の加工データであるＣＡＤデータ11に基づいて、このＣＡＤデータ11を確認しながら集束イオンビームＢの照射強度をその都度変化させたり、集束イオンビームＢにて任意の型材２を加工した結果であるアフターデータとしてテーブルデータを作成し、このテーブルデータに基づいて、新たな型材２を加工する際の集束イオンビームＢの照射強度を変化させたり、集束イオンビームＢの照射強度をモニタリングして測定しながら、この集束イオンビームＢの照射強度を適宜変化させたりする。
【００５５】
この結果、集束イオンビームＢの照射位置から、この集束イオンビームＢが照射される型材２の表面までの距離が相違する場合であっても、この型材２の加工面である凹部３の内周面を均一かつ面一に加工できる。したがって、この型材２から製造されるプレス型１の表面であるプレス面を滑らかに成形でき、このプレス面の平滑度を向上できるため、このプレス型１の微細な加工をより容易にできる。
【００５６】
さらに、マイクロレンズなどの光学デバイス以外の被成形物として、例えばマイクロパスや、マイクロチャネル、飲み込んで人体の内部に入れた状態で外部からの電磁波によって操作するカプセル型の内視鏡のレンズなどであっても、対応させて用いることができる。
【００５７】
ここで、上述したプレス型１の製造方法は、いわゆるミクロン(μｍ)サイズのレンズの成形型の加工に適しているが、いわゆるミリ(ｍｍ)サイズの比較的大きなレンズの型材２の加工には適していない。ところが、この場合には、型材２の表面をレーザや切削などにてある程度加工してから、この型材２の加工面に集束イオンビームＢを照射して、この型材２の加工面を加工することによって、大きなレンズ用の型材２であっても対応させて用いることができる。
【００５８】
さらに、全体をガラス状カーボンと気相成長炭素繊維との複合材にて成形したプレス型１について説明したが、少なくともこのプレス型１にてプレス成形する際にガラス材料が接触する表面、すなわち内表面のみが複合材にて成形されていれば、上記一実施の形態と同様の作用効果を奏することができる。例えば、シリコンカーバイトや酸化アルミナなどのセラミック材あるいはタングステンカーバイトなどから構成される基体に対し、ガラス状カーボンと気相成長炭素繊維との複合材を積層し、この積層した部分にプレス面を形成してもよい。なお、融解させたガラス材料あるいは軟化状態にしたガラス材料であってもプレス型１を対応させることにより用いることができる。
【実施例】
【００５９】
次に、上記一実施の形態の成形型の複合材の混合比の相違による特性変化について説明する。
【００６０】
まず、２０００℃で焼成したガラス状カーボンであるＧＣ２０に対する気相成長炭素繊維のフィラー含有量であるＣＮＦ含有量としての混合比を変化させて、この気相成長炭素繊維が０．５体積％(vol％)、１体積％、１．５体積％、１２体積％および１５体積％混合された複合材の型材２であるＶＧＣＦ０．５％、ＶＧＣＦ１．０％、ＶＧＣＦ１．５％、ＶＧＣＦ１２％、ＶＧＣＦ１５％のそれぞれを製造する。
【００６１】
また、ＧＣ２０に対するＣＮＦであるカップ積層型としてのカーボンナノファイバであるカップスタック型炭素繊維(Cup Stack Carbon Fibers:CSCF)の混合比を変化させて、このカップスタック型炭素繊維が１体積％、２体積％、３体積％および１２体積％混合された複合材の型材２であるＣＳＣＦ１％、ＣＳＣＦ２％、ＣＳＣＦ３％、ＣＳＣＦ１２％のそれぞれを製造する。さらに、比較例として、ＧＣ２０のみの型材２も製造する。
【００６２】
この状態で、これら型材２の表面に対して集束イオンビームＢを照射して、これら型材２の表面をスパッタ加工した。このとき、この集束イオンビームＢの照射のためのＦＩＢ装置としては、ＳＭＩ２０５０(セイコーインスツルメンツ株式会社製)を用いた。またこのとき、このＦＩＢ装置のイオン源を液体ガリウムとし、このＦＩＢ装置にて照射させる集束イオンビームＢのビーム径を１１０ｎｍとするとともに、この集束イオンビームＢの加速電圧を３０ｋＶとし、試料電流を１３１８ｐＡとし、加工時間を１５分とし、加工形状を１０×１０×深さ(μｍ３)とした。
【００６３】
この結果、図１３に示すように、型材２の表面に対してチルト角を３０゜傾斜させて、これら型材２の加工面の表面を撮影したところ、ＶＧＣＦおよびＣＳＣＦそれぞれの混合比が小さいほど、これら型材２の加工面の平滑度が向上したため、これら型材２の加工面を滑らかにできる。
【００６４】
このとき、図１４に示すように、各型材２の表面である加工表面(１０μｍ×１０μｍ)中の３μｍ×３μｍの測定範囲の粗さ(Ｒａ)を、測定装置として走査型プローブ顕微鏡(ＳＰＭ−９５００シリーズ:株式会社島津製作所製)を用いて測定した平均値を算出したところ、ＶＧＣＦおよびＣＳＣＦそれぞれの混合比が小さいほど、これら型材２の加工表面のＲａ値が小さいため、これら型材２の加工表面を滑らかにできる。
【００６５】
さらに、最大荷重を０．２５Ｎとし負荷速度を４．８×１０−３Ｎ／ｓｅｃとした圧子圧入法にて各型材２のビッカース硬度を測定したところ、図１５および図１６に示すように、気相成長炭素繊維の混合比が１．５％程度であり、カップスタック型炭素繊維の混合比が２％程度の場合に、ビッカース硬度がそれぞれ最も大きくなった。
【００６６】
また、最大荷重を０．２５Ｎとし繰り返し回数を３回とし負荷速度を４．８×１０−３Ｎ／ｓｅｃとした繰り返し圧子圧入法にて各型材２のヤング率を測定したところ、図１５および図１７に示すように、気相成長炭素繊維の混合比が１．５％程度であり、カップスタック型炭素繊維の混合比が２％程度の場合に、ヤング率(ＧＰａ)それぞれが最も大きくなった。
【００６７】
同様に、各型材２の熱伝導率をレーザーフラッシュ法にて測定したところ、図１５および図１８に示すように、気相成長炭素繊維の混合比が１５％程度であり、カップスタック型炭素繊維の混合比が１２％程度の場合に、熱伝導率(Ｗ／ｍ・Ｋ)が最も大きくなった。すなわち、各型材２における気相成長炭素繊維あるいはカップスタック型炭素繊維の混合比が大きければ大きいほど熱伝導率が向上すると考えられる。特に、各型材２に対して気相成長炭素繊維を１５体積％混合させた場合には、チタン(約２０Ｗ／ｍ・Ｋ)に匹敵する程、熱伝導率が向上した。
【００６８】
さらに、集束イオンビームＢの照射による型材２表面の加工深さを検討したところ、図１９および図２０に示すように、気相成長炭素繊維の混合比が１．５％程度であり、カップスタック型炭素繊維の混合比が２％程度の場合に、集束イオンビームＢの照射による型材２表面の加工深さが最も深くなった。
【図面の簡単な説明】
【００６９】
【図１】本発明の一実施の形態の成形型の製造方法に用いるＣＡＤデータを示す説明図である。
【図２】同上ＣＡＤデータを示す説明図である。
【図３】同上成形型の製造方法に用いるステップ１でのＢＭＰデータを示す説明図である。
【図４】同上ステップ１でのＢＭＰデータに基づいて型材料に集束イオンビームを照射する状態を示す説明断面図である。
【図５】同上成形型の製造方法に用いるステップ１０でのＢＭＰデータを示す説明図である。
【図６】同上ステップ１０でのＢＭＰデータに基づいて型材料に集束イオンビームを照射する状態を示す説明断面図である。
【図７】同上成形型の製造方法に用いるステップ２０でのＢＭＰデータを示す説明図である。
【図８】同上ステップ２０でのＢＭＰデータに基づいて型材料に集束イオンビームを照射する状態を示す説明断面図である。
【図９】同上成形型の製造方法に用いるステップ３０でのＢＭＰデータを示す説明図である。
【図１０】同上ステップ３０でのＢＭＰデータに基づいて型材料に集束イオンビームを照射する状態を示す説明断面図である。
【図１１】同上成形型の製造方法に用いるステップ４０でのＢＭＰデータを示す説明図である。
【図１２】同上ステップ４０でのＢＭＰデータに基づいて型材料に集束イオンビームを照射した状態を示す説明断面図である。
【図１３】本発明の実施例で気相成長炭素繊維あるいはカップスタック型炭素繊維の混合比を変化させた場合の成形型の表面を示す写真である。
【図１４】本発明の実施例で気相成長炭素繊維あるいはカップスタック型炭素繊維の混合比を変化させた場合の成形型の表面の粗さを示す表である。
【図１５】同上成形型の測定結果を示す表である。
【図１６】同上成形型のビッカース硬度を示すグラフである。
【図１７】同上成形型のヤング率を示すグラフである。
【図１８】同上成形型の熱伝導率を示すグラフである。
【図１９】同上成形型の加工深さを示す表である。
【図２０】同上成形型の加工深さを示すグラフである。
【符号の説明】
【００７０】
１    成形型としてのプレス型
２    型材料としての型材
Ｂ    集束イオンビーム
【図１】
2005238770.tif 000003
【図２】
2005238770.tif 000004
【図３】
2005238770.tif 000005
【図４】
2005238770.tif 000006
【図５】
2005238770.tif 000007
【図６】
2005238770.tif 000008
【図７】
2005238770.tif 000009
【図８】
2005238770.tif 000010
【図９】
2005238770.tif 000011
【図１０】
2005238770.tif 000012
【図１１】
2005238770.tif 000013
【図１２】
2005238770.tif 000014
【図１４】
2005238770.tif 000015
【図１５】
2005238770.tif 000016
【図１６】
2005238770.tif 000017
【図１７】
2005238770.tif 000018
【図１８】
2005238770.tif 000019
【図１９】
2005238770.tif 000020
【図２０】
2005238770.tif 000021
【図１３】
2005238770.tif 000022